(57)【要約】【課題】光干渉効果を有し、液晶性を示す等の特殊な性質を有する材料からなるものでなくても有機溶媒及びバインダー樹脂中への分散性に優れ、充分なパール色を発現させることができる光干渉樹脂微粒子、光干渉複合微粒子、化粧料、塗料、該塗料で塗装されてなる塗装物、インク、並びに、該インクで印刷されてなる印刷物を提供する。【解決手段】内部に空隙を有する扁平形状の光干渉樹脂微粒子であって、空隙率が５０％以上であり、かつ、体積平均粒子径が０．１〜１００μｍである光干渉樹脂微粒子。【選択図】    なし【特許請求の範囲】
【請求項１】
内部に空隙を有する扁平形状の光干渉樹脂微粒子であって、空隙率が５０％以上であり、かつ、体積平均粒子径が０．１〜１００μｍであることを特徴とする光干渉樹脂微粒子。
【請求項２】
請求項１記載の光干渉樹脂微粒子と、前記光干渉樹脂微粒子の表面を被覆する被覆用微粒子とからなることを特徴とする光干渉複合微粒子。
【請求項３】
被覆用微粒子が中空微粒子であることを特徴とする請求項２記載の光干渉複合微粒子。
【請求項４】
請求項１記載の光干渉樹脂微粒子及び／若しくは請求項２又は３記載の光干渉複合微粒子を含有することを特徴とする化粧料。
【請求項５】
請求項１記載の光干渉樹脂微粒子及び／若しくは請求項２又は３記載の光干渉複合微粒子を含有することを特徴とする塗料。
【請求項６】
請求項５記載の塗料で塗装されてなることを特徴とする塗装物。
【請求項７】
請求項１記載の光干渉樹脂微粒子及び／若しくは請求項２又は３記載の光干渉複合微粒子を含有することを特徴とするインク。
【請求項８】
請求項７記載のインクで印刷されてなることを特徴とする印刷物。
【発明の詳細な説明】
【技術分野】
【０００１】
本発明は、光干渉効果を有し、液晶性を示す等の特殊な性質を有する材料からなるものでなくても有機溶媒及びバインダー樹脂中への分散性に優れ、充分なパール色を発現させることができる光干渉樹脂微粒子、及び、光干渉複合微粒子に関する。
【背景技術】
【０００２】
従来、有機溶媒やバインダー樹脂に光干渉効果を有する微粒子をパール顔料として含有させることで、例えば、インク、塗料、プラスチック、化粧料等にパール色を発現させている。
【０００３】
このパール顔料は、薄片形状を有する粒子であり、少なくとも屈折率の異なる２層以上のコア／シェル構造を有することによって、その粒子表面及び層界面双方からの反射光の相互干渉作用によってパール色を発現するものである。
このような光干渉効果を有するパール顔料としては、従来、マイカ、セリサイト、タルク等の平滑性の高い薄片状の無機化合物基材上に屈折率の高い透明性又は半透明性の金属酸化物を被覆せしめた無機材料からなるものが用いられてきた。
【０００４】
しかしながら、このような無機材料からなるパール顔料は、極性が高く、有機溶媒やバインダー樹脂等に対して親和性が悪いという問題があった。
【０００５】
このような問題に対して、光干渉効果を有する粒子の有機溶媒やバインダー樹脂に対する親和性を向上させる方法として、例えば、有機系の材料からなる光干渉効果を有する粒子を用いる方法が考えられる。
【０００６】
例えば、特許文献１には、分子内に重合性官能基とメソゲン基とを有する重合性液晶又はその組成物を、これと非相溶の溶媒中に分散させて重合することにより、光干渉性の球形樹脂粒子を得る方法が開示されている。
【０００７】
この光干渉効果を有する球形樹脂粒子は、有機溶媒やバインダー樹脂中への分散性に優れる反面、光干渉効果により充分なパール色を発現することができず、また、粒子材料として用いることができるのは、例えば、セルロース誘導体や重合性の液晶等の溶液状態でコレステリック状態を示す一部の特殊材料に限られていた。
【特許文献１】特開２００３−２６７０７号公報
【発明の開示】
【発明が解決しようとする課題】
【０００８】
本発明は、上記の現状に鑑み、光干渉効果を有し、液晶性を示す等の特殊な性質を有する材料からなるものでなくても有機溶媒及びバインダー樹脂中への分散性に優れ、充分なパール色を発現させることができる光干渉樹脂微粒子、及び、光干渉複合微粒子を提供することを目的とする。
【課題を解決するための手段】
【０００９】
本発明は、内部に空隙を有する扁平形状の光干渉樹脂微粒子であって、空隙率が５０％以上であり、かつ、体積平均粒子径が０．１〜１００μｍである光干渉樹脂微粒子である。
以下に本発明を詳述する。
【００１０】
本発明者らは、鋭意検討の結果、一定以上の空隙率を有するととともに所定の粒子径を有する扁平形状の中空樹脂微粒子は、微粒子表面における反射光と、樹脂層と内部空隙との界面における反射光との相互干渉効果により充分なパール色を発現することができることを見出し、本発明を完成させるに至った。
【００１１】
本発明の光干渉樹脂微粒子は、内部に空隙を有し、その空隙率の下限は５０％である。５０％未満であると、液晶性を示すような特殊な材料を用いることなく製造した本発明の光干渉樹脂微粒子を後述する一定以上の扁平形状とすることができない。また、微粒子表面での反射光と、樹脂層と内部空隙との界面での反射光との相互干渉効果が不充分となり、充分なパール色を発現させることができない。上記空隙率の好ましい下限は７０％であり、好ましい上限は９９％である。
【００１２】
また、本発明の光干渉樹脂微粒子は、内部に単一の空隙を有する単孔構造であることが好ましい。単孔構造であると微粒子表面での反射光と、樹脂層と内部空隙との界面での反射光との相互干渉効果が高いものとなるからである。
【００１３】
本発明の光干渉樹脂微粒子は、体積平均粒子径の下限が０．１μｍであり、上限が１００μｍである。０．１μｍ未満であると、粒子表面及び樹脂層と内部空隙との界面において光の反射が起こらず光干渉効果を発現しない。１００μｍを超えると、粉末のチラつきや本発明の光干渉樹脂微粒子を化粧料として用いる場合に肌のザラつき感が問題になる。好ましい下限は０．２μｍであり、好ましい上限は８０μｍである。
【００１４】
本発明の光干渉樹脂微粒子は、扁平形状である。このような扁平形状の本発明の光干渉樹脂微粒子は、好適なパール色を発現させることができる。なお、本明細書において、「扁平形状」とは、真球状の形状を有さずある程度扁平化されていることを意味し、具体的には、例えば、円盤状や碁石状の扁平形状や、そら豆状や赤血球状の扁平形状、また、ラグビーボール状の扁平形状等を意味する。
このような扁平形状の本発明の光干渉樹脂微粒子は、左右対称であってもよく、左右非対称であってもよい。
【００１５】
また、本発明の光干渉樹脂微粒子は、平坦な面を有することが好ましい。上記平坦な面を有することで、本発明の光干渉樹脂微粒子は、充分な光干渉効果を有するものとなる。ここで、「平坦な面」とは、本発明の光干渉樹脂微粒子の形状を観察した場合に曲面でないと認められる面を意味する。
【００１６】
上記扁平形状の本発明の光干渉樹脂微粒子は、更に具体的には、短径（ａ）と長径（ｂ）との比（ａ／ｂ）の下限が（１／５０）、上限が（１／１）であることが好ましい。（ａ／ｂ）が（１／５０）未満であると、上記体積平均粒子径を満たす本発明の光干渉樹脂微粒子は、短径が微小になりすぎ、微粒子表面での反射光と、樹脂層と内部空隙との界面での反射光との相互干渉効果が不充分となり、充分なパール色を発現させることができない。（ａ／ｂ）が（１／１）である場合、本発明の光干渉樹脂微粒子は、短径と長径との長さが等しくなる。上記（ａ／ｂ）の好ましい下限は（１／１０）である。
【００１７】
また、本発明の光干渉樹脂微粒子は、厚さ（ｃ）と長径（ｂ）との比（ｃ／ｂ）の上限が（１／２）であることが好ましい。（１／２）を超えると、微粒子の扁平が不充分となって樹脂層と内部空隙との界面が平滑とならず、微粒子表面での反射光と、樹脂層と内部空隙との界面での反射光とが一定の相互干渉を示さず、充分な干渉色（パール色）を発現しない。上記（ｃ／ｂ）の好ましい下限は（１／１０）である。
【００１８】
本明細書において、「長径」とは、本発明の光干渉樹脂微粒子をその輪郭が最大となる位置で観察した場合に、該最大の輪郭の描く面内での最も長い径を意味する。また、「短径」とは、上記最大の輪郭が描く面内で長径の中点で直交する径を意味する。更に、「厚さ」とは、上記最大の輪郭が描く面に対して垂直かつ上記短径を含む断面において、上記短径の中点と交わるか、又は、その延長線が上記短径の中点と交わる径を意味する。本発明の光干渉樹脂微粒子の短径は、厚さよりも大きいことが好ましい。また、本発明の光干渉樹脂微粒子が上述した平坦な面を有する場合、該平坦な面と上記最大の輪郭の描く面とは、平行な関係となることが好ましい。
なお、本明細書において、本発明の光干渉樹脂微粒子の短径（ａ）と長径（ｂ）との比（ａ／ｂ）、及び、厚さ（ｃ）と長径（ｂ）との比（ｃ／ｂ）は、電子顕微鏡を用いて少なくとも５００個の本発明の光干渉樹脂微粒子を測定した平均値をいう。
【００１９】
本発明の光干渉樹脂微粒子の組成としては、上述の扁平形状を取り得る中空樹脂粒子を合成可能なものであれば特に限定されないが、空気相／微粒子表面、及び、樹脂層／粒子内部空隙層界面における反射光を充分に強くし、干渉色を強く発現させたい場合は、屈折率１．６０以上の高屈折率の樹脂を用いることが好ましい。また、空気相／樹脂粒子表面、及び、樹脂層／粒子内部空隙層界面における反射光を適度に抑え、ギラつき感を抑えたい場合は、屈折率１．６０以下の低屈折率の樹脂を用いることが好ましい。
【００２０】
上記屈折率１．６０以上の高屈折率を有する樹脂としては特に限定されず、例えば、ポリスチレン、ポリメチルスチレン、ディフェニルメチルメタクリレート、ポリベンジルメタクリレート、フェノールホルムアルデヒド樹脂、ビスフェノールＡ型エポキシ樹脂、ビスフェノールＦ型エポキシ樹脂、フェノールノボラック型エポキシ樹脂、クレゾールノボラック型エポキシ樹脂、アミン型エポキシ樹脂、可とう性エポキシ樹脂、結晶性エポキシ樹脂、ビフェニル型エポキシ樹脂等のベンゼン環含有ポリマー；ポリナフチルメタクリレート、ポリビニルナフタレン、ナフタレンホルムアルデヒド樹脂、ナフタレン型エポキシ樹脂等のナフタレン骨格含有ポリマー；ポリビニリデンクロライド、ポリクロロスチレン、ポリブロモフェニルメタクリレート、ポリペンタブロモフェニルメタクリレート、臭素化エポキシ樹脂等のハロゲン含有ポリマー；ポリスルフォン、ポリビニルチオフェン、ポリスルフィド、ポリビニルフェニルスルフィド等の硫黄元素含有ポリマー等が挙げられる。
【００２１】
上記屈折率１．６０以下の低屈折率を有する樹脂としては特に限定されず、例えば、アルキル（メタ）アクリレートモノマー、水添化エポキシ樹脂、ポリジメチルシロキサンマクロモノマー、フルオロオレフィン類（例えば、フルオロエチレン、ビニリデンフルオライド、テトラフルオロエチレン、ヘキサフルオロプロピレン、パーフルオロ−２，２−ジメチル−１，３−ジオキソール等）、トリフルオロエチルメタクリレート、パーフルオロオクチルエチル（メタ）アクリレート等の下記一般式（１）で表されるアクリル酸、メタクリル酸の部分又は完全フッ素化アルキルエステル誘導体類、完全又は部分フッ素化ビニルエーテル類、部分フッ素化エポキシ樹脂等が挙げられる。
【００２２】
【化１】
2006306998.tif 000002
上記式（１）中、Ｒ１は、水素原子、メチル基、又はフッ素原子を表し、ｎ、ｐは、自然数である。
【００２３】
本発明の光干渉樹脂微粒子の製造方法としては、例えば、特開２００２−２２９２４９号公報に記載の加熱された状態の粒子を加圧された隘路を循環させて扁平粒子を得る方法を、中空粒子を用いて行う方法；上述した範囲を満たす所定の扁平形状を有する無機粒子及び／又は有機粒子を鋳型粒子として用い、該鋳型粒子上に樹脂層を積層重合した後、積層重合した樹脂層を溶解せず内部の鋳型粒子を溶解する溶媒を用いて扁平形状の中空粒子を得る方法；界面重合法により作製した球状の中空粒子をボールミル、乳鉢等の押圧、剪断力下で扁平化する方法；適宜選択した所定の材料を用いて界面重合法により高度に扁平化した中空樹脂微粒子を製造する方法等が挙げられる。なかでも、界面重合法により作製した球状の中空粒子を扁平化する方法や、適宜選択した所定の材料を用いて界面重合法により扁平化した中空樹脂微粒子を製造する方法を用いると、所望の形状の中空樹脂微粒子が得ることができ、好適である。
【００２４】
本発明の光干渉樹脂微粒子を界面重合により製造する場合、具体的には、反応することにより樹脂を生成する親油性反応成分Ａと親水性反応成分Ｂとを用い、上記親水性反応成分Ｂを含有する極性媒体中に、上記親油性反応成分Ａを含有する重合性液滴が分散した分散液を調製する工程と、上記親油性反応成分Ａと上記親水性反応成分Ｂとを反応させる工程とを有する製造方法により製造することができる。また、更に得られた樹脂微粒子を扁平化する工程を有する製造方法でも製造することができる。
【００２５】
このような製造方法によると、空隙率が高く、単孔構造を有する上述した本発明の光干渉樹脂微粒子を製造することができ、更に、親油性反応成分Ａ、親水性反応成分Ｂ及び親油性反応成分以外の親油性成分の選択によって、液晶性を示す等の特殊な性質を有する材料を用いなくても、上述した一定以上に扁平化した形状を有する本発明の光干渉樹脂微粒子を製造することができる。
【００２６】
上記親油性反応成分Ａとしては特に限定はされず、例えば、ポリイソシアネート、エポキシモノマー、酸ハロゲン化物等を用いることができるが、モノマー種の選択幅が広く、得られる樹脂成分が強靱で高度の扁平化においても粒子が潰れず内部の空隙が確保し易いエポキシモノマーが好適である。
【００２７】
上記エポキシモノマーは、親油性を有し、アミンやポリカルボン酸、酸無水物と反応して樹脂を与える。
上記エポキシモノマーとしては特に限定されず、例えば、グリシジルエーテル型、グリシジルエステル型、グリシジルアミン型、脂肪族型、脂環式型、ノボラック型、アミノフェノール型、ヒダトイン型、イソシアヌレート型、ビフェノール型、ナフタレン型及びそれらの水添化物、フッ素化物等のいずれも用いることができるが、得られる樹脂成分の架橋密度が高く、高度の扁平化においても内部空隙が確保しやすいエポキシ当量５００以下のエポキシモノマーを少なくとも１種類以上配合することが好ましく、更に好ましくはエポキシ当量２００以下のエポキシモノマーである。
【００２８】
エポキシ当量が２００以下のエポキシモノマーとしては特に限定はされず、例えば、エポトートＹＤ１１５、エポトートＹＤ１２７、エポトートＹＤ１２８（商品名  東都化成社製）、エピコート８２５、エピコート８２７、エピコート８２８（商品名  ジャパンエポキシレジン社製）、ＥＰＩＣＬＯＮ  ８４０、ＥＰＩＣＬＯＮ  ８５０（商品名  大日本インキ化学社製）等のビスフェノールＡ型エポキシ樹脂；エポトートＹＤＦ−１７０、エポトートＹＤＦ１７５Ｓ（商品名  東都化成社製）、エピコート８０６、エピコート８０７（商品名  ジャパンエポキシレジン社製）、ＥＰＩＣＬＯＮ  ８３０、ＥＰＩＣＬＯＮ  ８３５（商品名  大日本インキ化学社製）等のビスフェノールＦ型エポキシ樹脂；エポトートＹＤＰＮ―６３８、エポトートＹＤＣＮ―７０１、エポトートＹＤＣＮ―７０２、エポトートＹＤＣＮ−７０３、エポトートＹＤＣＮ―７０４、エポトートＹＤＣＮ−５００（商品名  東都化成社製）、エピコート１５２、エピコート１５４（商品名  ジャパンエポキシレジン社製）、ＥＰＩＣＬＯＮ  Ｎ−６５５、ＥＰＩＣＬＯＮ  Ｎ−７４０、ＥＰＩＣＬＯＮＮ−７７０、ＥＰＩＣＬＯＮ  Ｎ−７７５、ＥＰＩＣＬＯＮ  Ｎ−８６５（商品名  大日本インキ化学社製）等のノボラック型エポキシ樹脂；エポトートＹＨ−４３４、エポトートＹＨ４３４−Ｌ（商品名  東都化成社製）、エピコート１０３１Ｓ、エピコート１０３２Ｈ６０、エピコート６０４、エピコート６３０（商品名  ジャパンエポキシレジン社製）、ＥＰＩＣＬＯＮ  ４３０（商品名  大日本インキ化学社製）、ＴＥＴＲＡＤ−Ｘ、ＴＥＴＲＡＤ−Ｃ（商品名  三菱ガス化学社製）等の特殊多官能タイプ；エピコートＹＸ４０００、エピコートＹＬ６１２１Ｈ、エピコートＹＬ６６４０、エピコートＹＬ６６７７（商品名  ジャパンエポキシレジン社製）等のビフェニル型エポキシ樹脂；エポトートＹＨ−３００、エポトートＹＨ３０１、エポトートＹＨ−３１５、エポトートＹＨ−３２４、エポトートＹＨ−３２５（商品名  東都化成社製）等の脂肪族ポリグリシジルエーテル型エポキシ樹脂；エポトートＹＤＣ−１３１２、エポトートＹＳＬＶ−８０ＸＹ（商品名  東都化成社製）等の結晶性エポキシ樹脂；ＥＰＩＣＬＯＮ  ＨＰ−４０３２、ＥＰＩＣＬＯＮ  ＥＸＡ−４７００（商品名  大日本インキ化学社製）等のナフタレン型エポキシ樹脂；エピコート１９１Ｐ、エピコートＹＸ３１０（商品名  ジャパンエポキシレジン社製）、ＥＰＩＣＬＯＮ  ＨＰ−８２０（商品名  大日本インキ化学社製）等の特殊機能型エポキシ樹脂；ＥＰＩＣＬＯＮ  ７２５（商品名  大日本インキ化学社製）等の反応性希釈剤等が挙げられる。
【００２９】
エポキシ当量が２００を超え、５００未満のエポキシモノマーとしては特に限定されず、例えば、エポトートＹＤ１３４、エポトートＹＤ０１１（商品名  東都化成社製）、エピコート８０１、エピコート１００１（商品名  ジャパンエポキシレジン社製）、ＥＰＩＣＬＯＮ８６０、ＥＰＩＣＬＯＮ１０５０、ＥＰＩＣＬＯＮ１０５５（商品名  大日本インキ化学社製）等のビスフェノールＡ型エポキシ樹脂；エポトートＹＤＦ−２００１（商品名  東都化成社製）等のビスフェノールＦ型エポキシ樹脂；ＥＰＩＣＬＯＮ  Ｎ−６６０、ＥＰＩＣＬＯＮ  Ｎ−６６５、ＥＰＩＣＬＯＮ  Ｎ−６７０、ＥＰＩＣＬＯＮ  Ｎ−６７３、ＥＰＩＣＬＯＮ  Ｎ−６８０、ＥＰＩＣＬＯＮ  Ｎ−６９５（商品名  大日本インキ化学社製）等のノボラック型エポキシ樹脂；エピコート１５７Ｓ７０（商品名  ジャパンエポキシレジン社製）、ＥＰＩＣＬＯＮ５５００（商品名  大日本インキ化学社製）等の特殊多官能タイプ；エポトートＹＤＢ−３６０、エポトートＹＤＢ−４００、エポトートＹＤＢ４０５（商品名  東都化成社製）、ＥＰＩＣＬＯＮ１５２、ＥＰＩＣＬＯＮ１５３（商品名  大日本インキ化学社製）等の臭素化エポキシ樹脂；エポトートＹＤ−１７１（商品名  東都化成社製）、エピコート８７１（商品名  ジャパンエポキシレジン社製）、ＥＰＩＣＬＯＮ  ＴＳＲ−９６０、ＥＰＩＣＬＯＮ  ＴＳＲ−６０１（商品名  大日本インキ化学社製）等の可とう性エポキシ樹脂；エポトートＳＴ−３０００（商品名  東都化成社製）、エピコートＹＸ８０００、エピコートＹＸ８０３４（商品名  ジャパンエポキシレジン社製）等の水添型エポキシ樹脂；ＥＰＩＣＬＯＮ  ＨＰ−７２００（商品名  大日本インキ化学社製）等のジシクロペンタジエン型エポキシ樹脂等が挙げられる。
【００３０】
なかでも、得られる樹脂の靭性が高く高度の変形化が可能なビスフェノールＡ型エポキシ樹脂、ビスフェノールＦ型エポキシ樹脂、可とう性エポキシ樹脂、及び、それらの水添化物を１種類以上用いると、界面重合法により扁平化した形状を有する中空粒子が得られやすく好適である。
これらのエポキシモノマーは単体で用いてもよく、２種類以上を併用して用いてもよい。
【００３１】
また、例えば、上記親油性反応成分Ａとしてエポキシモノマーを用いる場合には、アミン及び／又はポリカルボン酸、酸無水物等を親水性反応成分Ｂとして用いることができ、なかでもアミン系硬化剤が反応温度、硬化物性の点において好適である。
【００３２】
上記アミンとしては特に限定されず、例えば、エチレンジアミン、１，４−ジアミノブタン、１，５−ジアミノヘプタン、ヘキサメチレンジアミン、１，７−ジアミノヘプタン、１，８−ジアミノオクタン、１，９−ジアミノノナン、１，１０−ジアミノデカン、テトラメチレンジアミン、ビスヘキサメチレントリアミン、フェニレンジアミン、ジエチレントリアミン、トリエチレンテトラミン、ジエチルアミノプロピルアミン、テトラエチレンペンタミン、ノルボルナンジアミン、イソホロンジアミン、キシリレンジアミン等のポリアミン；２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−メチル−４’−メチルイミダゾリル−（１’）］−エチル−ｓ−トリアジン、２−フェニルイミダゾールイソシアヌル酸付加物、２−メチルイミダゾールイソシアヌル酸付加物等のイミダゾール；ピペラジン、２−メチルピペラジン、２，５−ジメチルピペラジン等のピペラジン系化合物；エポキシ樹脂のアミノ付加物等のアミノ基含有プレポリマー等が挙げられる。
なかでも、活性水素当量５０以下であり、かつ、炭素数４以上１０未満のアルキレンジアミンを少なくとも１種類以上含む硬化剤系を用いると、アルキレン部分の柔軟性により高度に扁平した本発明の光干渉樹脂微粒子が得られやすい。
【００３３】
上記ポリカルボン酸としては特に限定されず、例えば、シュウ酸、アジピン酸、アゼライン酸、セバシン酸、マロン酸、コハク酸、１，４−シクロヘキシルジカルボン酸、（ｏ−、ｍ−、ｐ−）ベンゼンジカルボン酸、マレイン酸、イタコン酸、アクリル酸、メチルメタクリル酸等のいずれかを１０重量％以上含むポリマー共重合体等が挙げられる。
【００３４】
上記酸無水物としては特に限定されず、例えば、無水フタル酸、無水ピロメリット酸、無水トリメリット酸およびその混合物、シクロペンタン・テトラカルボン酸二無水物、ヘキサヒドロ無水フタル酸、メチルヘキサヒドロ無水フタル酸、テトラメチレン無水マレイン酸、テトラヒドロ無水フタル酸、メチル・テトラヒドロ無水フタル酸、エンドメチレンテトラヒドロ無水フタル酸、メチルエンドメチレンテトラヒドロ無水フタル酸、５−（２，５−ジオキソテトラヒドロキシフリル）−３−メチル−３−シクロヘキセン−１，２’−ジカルボン酸無水物、無水メチルナジック酸などの酸無水物及びその変性物等が挙げられる。
【００３５】
上述の製造方法においては、上記親油性反応成分Ａに非重合性化合物を配合してもよい。上記非重合性化合物は、極性媒体中で安定した重合性液滴を形成させたり、親油性反応成分Ａと親水性反応成分Ｂとの反応速度を制御したりする役割に加え、後述する工程により未反応の親油性反応成分Ａとを内包する樹脂微粒子を調製したときに該樹脂微粒子には非重合性化合物も内包されることになり、非重合性化合物と未反応の親油性反応成分Ａとを内包する樹脂微粒子から非重合性化合物及び未反応の親油性反応成分Ａを除くことで、樹脂微粒子を中空状にする役割を有する。
【００３６】
上記非重合性化合物としては、上記親油性反応成分Ａと親水性反応成分Ｂとの反応温度において液状であり、親油性反応成分Ａと混合でき、親油性反応成分Ａと反応せず、かつ、加熱等により容易に蒸散させることができるものであれば特に限定はされず、例えば、ブタン、ペンタン、ヘキサン、シクロヘキサン、トルエン、キシレン、メチルエチルケトン、メチルイソブチルケトン、ジイソブチルケトン、メチルペンチルケトン、酢酸エチル、酢酸ブチル、塩化メチル、塩化メチレン、クロロホルム、四塩化炭素等の有機溶剤等を用いることができる。なかでも、ＳＰ値の下限が１６．０ＭＰａ１／２で、上限が１８．０ＭＰａ１／２の有機溶剤を用いることにより高度に扁平化した本発明の光干渉樹脂微粒子が得られやすいため好ましい。そのような有機溶剤としては特に限定はされないが、例えば、ブチルエーテル、ジイソブチルケトン、メチルシクロヘキサン、メチルノニルケトン、ジオクチルフタレート、プロピルエーテル、ドデカン、ジエチルアミン、ジヘキシルエーテル、ジイソプロピルケトン、メチルアミルアセテート、ブチルクロライド、ジブチルアミン、ラウリルアルコール、プロピルクロライド、ブチルアセテート、シクロヘキサン、エチルアミルケトン、エチレングリコールジエチルエーテル、メチルブチルケトン、メチルヘキシルケトン、アニソール、メチルイソアミルケトン、メチルイソブチルケトン、プロピルアセテート、アミルアセテート、メチルアミルケトン、メチルイソプロピルケトン、シクロペンタン、ジエチレングリコールモノラウレート、メチルプロピルケトン、クロロトルエン、ジメチルエーテル、キシレン等が挙げられる。
【００３７】
上記非重合性化合物の配合量としては特に限定されないが、上記親油性反応成分５０重量部に対して好ましい下限は５０重量部、好ましい上限は１０００重量部である。５０重量部未満であると、得られる本発明の光干渉樹脂微粒子の空隙率が低くなることがあり扁平化した粒子が得られにくく、１０００重量部を超えると、得られる本発明の光干渉樹脂微粒子の樹脂層が薄くなりすぎるために扁平化した時に内部空隙が潰れてしまうことがある。
【００３８】
上記極性媒体としては特に限定はされず、水やグリシン−ＨＣｌ緩衝液、クエン酸−クエン酸ナトリウム緩衝液、酢酸−酢酸ナトリウム緩衝液、リン酸緩衝液、エタノール、メタノール、イソプロピルアルコール等の通常の極性媒体の中で、上記親油性反応成分Ａと混じり合わず、上記親油性反応成分Ａの分散液を調製可能なものであれば任意に用いることができる。
【００３９】
上記分散液を調製する方法としては特に限定されず、例えば、高剪断力の乳化装置を用いることで扁平形状の重合性液滴の分散液を好適に調製することができる。このような高剪断力の乳化装置としては、例えば、ホモミキサー、バイオミキサー、オムニミキサー、超音波ホモジナイザー、マイクロフルイダイザー等が挙げられる。
【００４０】
上記分散液を調製する際には、上記極性媒体中に各種添加剤を添加してもよく、例えば、ラウリル硫酸ナトリウム、高級アルコール硫酸ナトリウム、ラウリル硫酸トリエタノールアミン、ラウリル硫酸アンモニウム、ポリオキシエチレンラウリルエーテル硫酸ナトリウム、ポリオキシエチレンアルキルエーテル硫酸ナトリウム、ポリオキシエチレンアルキルエーテル硫酸トリエタノールアミン、ドデシルベンゼンスルホン酸ナトリウム、アルキルナフタレンスルホン酸ナトリウム、ジアルキルスルホコハク酸ナトリウム、アルキルジフェニルエーテルジスルホン酸ナトリウム、ポリオキシエチレンアルキルエーテルリン酸カリウム、アルケニルコハク酸ジカリウム、アルカンスルホン酸ナトリウム等のアニオン性乳化剤、ポリオキシエチレンラウリルエーテル、ポリオキシエチレンセチルエーテル、ポリオキシエチレンステアリルエーテル、ポリオキシエチレンオレイルエーテル、ポリオキシエチレンミリスチルエーテル、ポリオキシエチレンアルキルエーテル、ポリオキシエチレン高級アルコールエーテル、ポリオキシエチレンアルキレンアルキルエーテル、ポリオキシエチレンジスチレン化フェニルエーテル、ソルビタンモノラウレート、ソルビタンモノパルミテート、ソルビタンモノステアレート、ソルビタントリステアレート、ソルビタンモノオレエート、ソルビタントリオレエート、ポリオキシエチレンソルビタンモノラウレート、ポリオキシエチレンソルビタンラウレート、ポリオキシエチレンソルビタンモノパルミテート、ポリオキシエチレンソルビタンモノステアレート、ポリオキシエチレンソルビタントリステアレート、ポリオキシエチレンソルビタンモノオレエート、ポリオキシエチレンソルビタントリオレエート、グリセロールモノステアレート、グリセロールモノステアレート、グリセロールモノオレエート等のノニオン性乳化剤、ラウリルトリメチルアンモニウムクロライド、ステアリルトリメチルアンモニウムクロライド、セチルトリメチルアンモニウムクロライド、ステアリルトリメチルアンモニウムクロライド、ジステアリルジメチルアンモニウムクロライド、アルキルベンジルメチルアンモニウムクロライド等のカチオン性乳化剤、ラウリルベタイン、ステアリルベタイン、２−アルキル−Ｎ−カルボキシメチル−Ｎ−ヒドロキシエチルイミダゾリニウムベタイン、ラウリルジメチルアミンオキサイド等の両性乳化剤、部分ケン化ポリ酢酸ビニル、セルロース誘導体、ポリ（メタ）アクリル酸、ポリ（メタ）アクリル酸共重合体、ポリビニルピロリドン、ポリアクリルアミド、マリアリム、ポリスチレンスルホン酸等の高分子分散剤や、セチルアルコール等の分散助剤が挙げられる。
【００４１】
上述した本発明の光干渉樹脂微粒子を製造する方法は、上記親油性反応成分Ａと上記親水性反応成分Ｂとを反応させて樹脂微粒子を得る工程を有する。
例えば、上記分散液を加熱して上記親油性反応成分Ａと親水性反応成分Ｂとの反応温度にすることにより親油性反応成分Ａと親水性反応成分Ｂとが反応して樹脂を生じる。このとき、親油性反応成分Ａを含む重合性液滴と親水性反応成分Ｂを含む極性媒体とは相分離していることから、反応は上記重合性液滴と極性媒体との界面付近においてのみ起こり、生成した樹脂からなる殻を有し、未反応の親油性反応成分Ａ（及び、上記非重合性化合物）を内包有する樹脂微粒子が形成される。
【００４２】
上述の工程において製造される樹脂微粒子は、未反応の上記親油性反応成分Ａを内包する場合がある。この場合、本発明の光干渉樹脂粒子を製造する方法としては、更に、上記樹脂微粒子から内包する未反応の上記親油性反応成分Ａを除去する工程を有することが好ましい。
上記得られた樹脂微粒子中の残存する親油性反応成分Ａを除く方法としては特に限定されず、例えば、得られた樹脂微粒子の分散液に窒素、空気等の気体を吹き込む方法；系全体を減圧する方法；残存する親油性成分と混合可能な溶媒中において上記親油性反応成分Ａを抽出除去する等が挙げられる。
更に、温度条件を内部の未反応の親油性反応成分Ａの沸点以上とすることで、残存する親油性反応成分Ａを内包する樹脂微粒子から残存する親油性反応成分Ａを除くことができる。
【００４３】
上述の製造方法により形成される樹脂微粒子は、上述した親油性反応成分Ａ、親水性反応成分Ｂ及び上記非重合性化合物等の選択により、上述した本発明の光干渉樹脂微粒子のように、一定以上に扁平化したものとなる。
また、上述の方法によって所望の粒子径、所望の空隙率を有する真球状の中空樹脂微粒子を製造し、扁平化するための工程を施すことによっても、本発明の光干渉性樹脂微粒子を好適に製造することができる。扁平化するための工程としては特に限定はされず、上述した方法により扁平化することができる。
【００４４】
このような本発明の光干渉樹脂微粒子の製造方法により、空隙率が５０％以上であり、かつ体積平均粒子径が０．１〜１００μｍである本発明の光干渉樹脂微粒子を製造することができる。
【００４５】
また、本発明の光干渉樹脂微粒子の表面に被覆用微粒子を被覆させることで、本発明の光干渉樹脂微粒子の光沢制御、皮膚感触改善等を好適に行うことができる。
このような本発明の光干渉樹脂微粒子と、該光干渉樹脂微粒子の表面を被覆する被覆用微粒子とからなる光干渉複合微粒子もまた、本発明の１つである。
【００４６】
上記被覆用微粒子としては特に限定されず、例えば、酸化亜鉛、酸化チタン、シリカ、アルミナ等の無機微粒子、アクリル樹脂、ナイロ樹脂、スチレン樹脂、シリコン樹脂等の有機微粒子等が挙げられる。
【００４７】
上記被覆用微粒子の大きさとしては、本発明の光干渉樹脂微粒子に対して粒子径が小さく被覆可能なものであれば特に限定されないが、被覆し易さの点から本発明の光干渉樹脂微粒子の長径に対して、粒子径の上限が１／２であることものが好ましい。１／２を超えると、本発明の光干渉樹脂微粒子の表面に被覆することができないことがある。
【００４８】
上記被覆用樹脂微粒子の本発明の光干渉樹脂微粒子に対する被覆率としては特に限定されないが、好ましい下限は１重量％、好ましい上限は２０重量％である。１重量％未満であると、本発明の光干渉樹脂微粒子の光沢制御や皮膚感触改善といった効果を充分に得ることができないことがあり、２０重量％を超えると、本発明の光干渉樹脂微粒子表面における反射光と、樹脂層と内部空隙との界面における反射光との相互干渉作用によるパール色の発現が不充分となることがある。
【００４９】
本発明の光干渉複合微粒子において、上記被覆用微粒子は、中空微粒子であることが好ましい。被覆用微粒子として中空粒子を用いることで、例えば、本発明の光干渉複合微粒子をメーキャップ化粧料の粉体配合成分として用いた際に、透明感のある自然な仕上がりを実現することができる。
【００５０】
上記被覆用微粒子が中空微粒子である場合、その空隙率としては特に限定されないが、好ましい下限は１０％、好ましい上限は９０％である。１０％未満であると、中空微粒子としての上述した効果を充分に得ることができないことがあり、９０％を超えると、強度が低下し、空隙が潰れてしまうことがある。
【００５１】
中空微粒子である上記被覆用微粒子としては特に限定されず、例えば、中空シリカ粒子、中空アクリル樹脂粒子、中空スチレン−アクリル共重合体樹脂粒子、中空ナイロン樹脂粒子、中空シリコーン樹脂粒子、中空フッ素樹脂粒子、中空シリコーン樹脂粒子、中空エポキシ樹脂粒子等が挙げられる。
【００５２】
本発明の光干渉樹脂微粒子及び／又は本発明の光干渉複合粒子は、種々の用途に用いることができ、例えば、本発明の光干渉樹脂微粒子及び／又は本発明の光干渉複合粒子を、微粒子表面における反射光と、樹脂層と内部空隙との界面における反射光との相互干渉による光沢を付与する目的で、化粧料、塗料、インクに用いることができる。
本発明の光干渉樹脂微粒子及び／又は本発明の光干渉複合粒子を含有する化粧料、塗料及びインクもまた、それぞれ本発明の１つである。
【００５３】
本発明の光干渉樹脂微粒子及び／又は光干渉複合粒子を含有する本発明の化粧量は、従来の化粧料の製造方法と同様にして、本発明の光干渉樹脂微粒子及び／又は光干渉複合粒子の他に、通常の化粧料に配合される成分が配合される。
これらの成分としては、例えば、ワセリン、ラノリン、セレシン、マイクロクリスタリンワックス、カルナバロウ、キャンデリラロウ、高級脂肪酸、高級アルコール等の固形、半固形油分、スクワラン、流動パラフィン、エステル油、ジグリセライド、トリグリセライド、シリコン油等の流動油分、パーフルオロポリエーテル、パーフルオロデカリン、パーフルオロオクタン等のフッ素系油剤、水溶性及び油溶性ポリマー、界面活性剤、無機及び有機顔料、シリコン又はフッ素化合物で処理された無機及び有機顔料、有機染料等の色剤、エタノール、防腐剤、酸化防止剤、色素、増粘剤、ｐＨ調整剤、香料、紫外線吸収剤、保湿剤、血行促進剤、冷感剤、制汗剤、殺菌剤、皮膚賦活剤等が挙げられる。
これらの成分の配合量としては特に限定されず、上述した本発明の光干渉樹脂微粒子及び／又は光干渉複合粒子の効果を損なわない範囲内で適宜配合可能である。
【００５４】
本発明の光干渉樹脂微粒子及び／又は光干渉複合粒子を含有する本発明の塗料又はインキは、従来の塗料やインキの製造方法と同様にして、本発明の光干渉樹脂微粒子及び／又は光干渉複合粒子、結着樹脂、溶剤、並びに、必要に応じて添加剤を混練することにより製造することができる。
インキ用結着樹脂としては、例えば、ロジン変性フェノール樹脂、ロジンアルキド樹脂、ロジンエステル樹脂、アクリル樹脂、油変性アルキド樹脂等の従来用いられている塗料用樹脂が挙げられる。
また、混練には、ボールミル、ダイノールミル、サンドグラインドミル、ペイントコンディショナー、二本ロール、三本ロール、加熱ニーダー、超音波分散機等を使用することができる。
【発明の効果】
【００５５】
本発明によれば、光干渉効果を有し、液晶性を示す等の特殊な性質を有する材料からなるものでなくても有機溶媒及びバインダー樹脂中への分散性に優れ、充分なパール色を発現させることができる光干渉樹脂微粒子、及び、光干渉複合微粒子を提供できる。
【発明を実施するための最良の形態】
【００５６】
以下に実施例を掲げて本発明を更に詳しく説明するが、本発明はこれら実施例のみに限定されるものではない。
【００５７】
（実施例１）
エポキシモノマー成分としてエピコート８３４（エポキシ当量２３０〜２７０  ジャパンエポキシレジン株式会社製）３０重量部とエピコート８７１（エポキシ当量３９０〜４７０  ジャパンエポキシレジン株式会社製）１０重量部と非重合性化合物としてジイソブチルケトン６０重量部を混合・撹拌した混合溶液の全量を、硬化剤成分としてヘキサメチレンジアミン５重量部とジアミノヘプタン５重量部と水溶性分散剤としてポリビニルアルコール２重量部を含有するイオン交換水４００重量部に添加し、ホモジナイザーにて攪拌乳化して、平均粒径８μｍの液滴が分散した分散液を調製した。
撹拌機、ジャケット、還流冷却器及び温度計を備えた２０Ｌ容の重合器を用い、重合器内を減圧して容器内の脱酸素を行った後、窒素置換して内部を窒素雰囲気とした後、得られた分散液を投入し、重合器を８０℃まで昇温して重合を開始した。４時間重合し、その後１時間の熟成期間をおいた後、重合器を室温まで冷却した。
得られたスラリーをセントルにて脱水し、その後真空乾燥により残存親油性成分を除去し光干渉樹脂微粒子を得た。
【００５８】
（実施例２）
エポキシモノマー成分としてエピコート８３４（エポキシ当量２３０〜２７０  ジャパンエポキシレジン株式会社製）３０重量部とエピコート８７１（エポキシ当量３９０〜４７０  ジャパンエポキシレジン株式会社製）１０重量部と非重合性化合物としてジイソブチルケトン６０重量部を混合・撹拌した混合溶液の全量を、硬化剤成分としてヘキサメチレンジアミン５重量部とジアミノヘプタン５重量部と水溶性分散剤としてポリビニルアルコール２重量部を含有するイオン交換水４００重量部に添加し、ホモジナイザーにて攪拌乳化して、平均粒径８μｍの液滴が分散した分散液を調製した。
撹拌機、ジャケット、還流冷却器及び温度計を備えた２０Ｌ容の重合器を用い、重合器内を減圧して容器内の脱酸素を行った後、窒素置換して内部を窒素雰囲気とした後、得られた分散液を投入し、重合器を８０℃まで昇温して重合を開始した。４時間重合し、その後１時間の熟成期間をおいた後、重合器を室温まで冷却した。
得られたスラリーに平均粒子径８０ｎｍのアクリル樹脂微粒子を３ｇ添加し１時間攪拌を行った後、スラリーをセントルにて脱水し、その後真空乾燥により残存親油性成分を除去し中空扁平形状の光干渉樹脂微粒子表面にアクリル樹脂微粒子が被覆された光干渉複合微粒子を得た。
【００５９】
（実施例３）
エポキシモノマー成分としてエピコート８３４（エポキシ当量２３０〜２７０  ジャパンエポキシレジン株式会社製）３０重量部とエピコート８７１（エポキシ当量３９０〜４７０  ジャパンエポキシレジン株式会社製）１０重量部と非重合性化合物としてトルエン６０重量部を混合・撹拌した混合溶液の全量を、硬化剤成分としてヘキサメチレンジアミン５重量部とジアミノヘプタン５重量部と水溶性分散剤としてポリビニルアルコール２重量部を含有するイオン交換水４００重量部に添加し、ホモジナイザーにて攪拌乳化して、平均粒径８μｍの液滴が分散した分散液を調製した。
撹拌機、ジャケット、還流冷却器及び温度計を備えた２０Ｌ容の重合器を用い、重合器内を減圧して容器内の脱酸素を行った後、窒素置換して内部を窒素雰囲気とした後、得られた分散液を投入し、重合器を８０℃まで昇温して重合を開始した。４時間重合し、その後１時間の熟成期間をおいた後、重合器を室温まで冷却した。
得られたスラリーに平均粒子径１０２ｎｍのエポキシ中空樹脂微粒子を３ｇ添加し１時間攪拌を行った後、スラリーをセントルにて脱水し、その後真空乾燥により残存親油性成分を除去し中空扁平形状の光干渉樹脂微粒子表面にエポキシ中空樹脂微粒子が被覆された光干渉複合微粒子を得た。
【００６０】
（比較例１）
無機光沢顔料として平均粒子径１２μｍのパール顔料（メルク社製、イリオジン２０１）を使用した。
【００６１】
（比較例２）
非扁平中空粒子として平均粒子径１５μｍの中空多孔質球状粒子（松本油脂製薬社製、Ｍ−６１０）を使用した。
【００６２】
（比較例３）
非中空扁平樹脂粒子として球状ナイロン（東レ社製、平均粒子径４μｍ）１０重量部をポリオキシエチレンラウリルエーテルリン酸ナトリウム（日光ケミカルズ社製、ニッコールＤＬＰ１０）０．２重量部、水４０重量部を磁性ボール２００ｇを入れた容量２００ｍＬの磁性ポットに入れ３６時間回転させた後、濾過、乾燥を行い扁平形状の非中空扁平樹脂粒子としたものを用いた。
【００６３】
（評価）
実施例１〜３及び比較例１〜３で得た微粒子について、以下の方法により評価を行った。結果を表１に示した。
【００６４】
（１）体積平均粒子径の測定
レーザー回折粒度分布計（堀場製作所社製、「ＬＡ−９１０」）を用いて体積平均粒子径を測定した。粉末の任意の場所から３カ所サンプリングし、その平均値を用いた。
【００６５】
（２）長径、短径及び厚みの測定
電子顕微鏡(日立ハイテクノロジーズ社製、「Ｓ−３５００Ｎ」)を用いて無作為に選んだ粒子５００個以上を観察し、粒子平均の長径、短径及び厚みを測定した。
【００６６】
（３）空隙率の測定
密度計（島津製作所社製、「アキュピック１３３０」）を用いて粒子内部の空隙を含む粒子の真比重を測定し、空隙率を計算した。
【００６７】
（４）有機溶剤への分散性評価
実施例１〜３及び比較例１〜３で微粒子を、水中、イソプロピルアルコール中、シクロヘキサノン溶媒中にそれぞれ添加し、目視にて分散性の評価を下記の基準により判断した。
○：分散性良好
△：やや凝集あり
×：凝集
【００６８】
（５）塗工性評価
実施例１〜３及び比較例１〜３で得た微粒子１０ｇに対し、ＣＣＳＴメジウム２０ｇ（東洋インク社製）、シクロヘキサノン２０ｇの配合組成でインクを調製し、Ｋプリィンティングプルファー印刷機（Ｒ．Ｋ．  Ｐｒｉｎｔ−Ｃｏａｔ  Ｉｎｓｔｒｕｍｅｎｔｓ社製）を用いて白黒隠蔽紙上にグラビア印刷を行った。印刷表面物の色調及び光沢を目視により下記の基準により３段階で判断した。
１：低い
２：普通
３：高い
【００６９】
【表１】
2006306998.tif 000003
【産業上の利用可能性】
【００７０】
本発明によれば、光干渉効果を有し、液晶性を示す等の特殊な性質を有する材料からなるものでなくても有機溶媒及びバインダー樹脂中への分散性に優れ、充分なパール色を発現させることができる光干渉樹脂微粒子、及び、光干渉複合微粒子を提供することができる。